FR 2977080 A1 20121228 FR 1155509 A 20110622 PHOTODIODE ORGANIQUE DOTEE D'UNE ZONE ACTIVE COMPORTANT DES MOYENS POUR FAVORISER LA COLLECTE ET LA CONDUCTION DES PORTEURS DE CHARGE DESCRIPTION DOMAINE TECHNIQUE La présente demande concerne le domaine des photodiodes dotées d'une zone active de conversion de photons en excitons à base de matériau(x) polymère(s) et prévoit une nouvelle structure de photodiode dotée d'une zone active dans laquelle la collection et le transport des porteurs de charge sont améliorés, ainsi qu'un procédé de réalisation d'une telle structure. ÉTAT DE LA TECHNIQUE ANTÉRIEURE Dans les capteurs d'image, les photodiodes sont des composants destinés à convertir des quantités de photons représentatifs de niveaux de luminosité en grandeurs électriques proportionnelles. Cette conversion est réalisée au niveau d'une zone 2 de la photodiode généralement appelée zone « active » et qui est située entre deux électrodes 4 et 6. La zone active 2 peut être une jonction de deux régions, une première région 3 à base d'un premier matériau semi-conducteur de type N donneur d'électrons et une deuxième région 5 à base d'un deuxième matériau de type P accepteur d'électrons (figure 1A). Il existe des photodiodes dites « organiques » 25 dont la zone active est formée de polymère (s) organique (s) semi-conducteur(s). 2 Il est connu de former pour ces photodiodes des zones actives 2 à base d'un mélange de polymères comportant au moins un polymère accepteur d'électrons et au moins un polymère donneur d'électrons. Une interaction de photons avec un tel matériau est susceptible de former des excitons, c'est-à-dire des paires d'électrons trous, qui se séparent pour former un courant électrique. Sur la figure 1B, un exemple de photodiode organique suivant l'art antérieur est donné. Cette photodiode est formée sur un substrat 10 recouvert d'une anode 12, par exemple à base d'ITO (Indium Tin Oxide) et de PEDOT:PSS, l'anode étant surmontée d'une couche active 12 formée d'un mélange de matériaux polymères comportant un polymère donneur et un matériau polymère accepteur, la couche active 12 étant elle-même surmontée d'une cathode 16. Avec un tel matériau de couche active, la durée de vie des excitons et la mobilité de porteurs de charges sont faibles. Ainsi, seule une faible proportion des paires électrons-trous générés par les photons contribue effectivement à l'établissement d'un photo-courant. Le rendement EQE (EQE pour « External Quantum Efficiency ») de conversion photon électrons permet de quantifier les performances du matériau de la couche active 12. Il se pose le problème de mettre en oeuvre une photodiode à zone active à base de matériau 30 polymère dotée d'un rendement EQE amélioré. EXPOSÉ DE L'INVENTION L'invention concerne tout d'abord un composant, en particulier une diode, dotée d'électrodes et entre les électrodes, d'au moins une zone active formée d'au moins un matériau polymère semi-conducteur, la zone active comprenant en outre un ou plusieurs éléments conducteurs ou semi-conducteurs disposés dans le dit matériau polymère semi-conducteur. Les éléments conducteurs ou semi- conducteurs sont prévus à base d'un matériau favorisant le transport de charges dans la zone active. Les éléments conducteurs ou semi- conducteurs peuvent être ainsi prévus de manière à présenter une conductivité meilleure que la conductivité du matériau de la zone active, en particulier une conductivité au moins 2 fois supérieure à la conductivité du matériau de la zone active. Les éléments conducteurs ou semi- conducteurs s'étendent entre les électrodes et peuvent être prévus sous forme de barreaux ou de pistes oblongues ou allongées. La collecte de charges dans la zone active peut être ainsi améliorée. La diode peut être une photodiode, en particulier organique, dont la zone active est destinée à générer des excitions suite à une absorption de photons. Parmi lesdits éléments peut ou peuvent figurer un ou plusieurs premier(s) élément(s) à base d'un matériau favorisant la conduction de trous. Parmi lesdits éléments peut ou peuvent également figurer un ou plusieurs deuxième(s) 3 4 élément(s) à base d'un matériau favorisant la conduction d'électrons. Les éléments peuvent être formés d'un ensemble de pistes agencées en une alternance de pistes favorisant la conduction de trous et de pistes favorisant la conduction des électrons. On augmente ainsi la surface de la jonction à l'aide d'un réseau donneur/accepteur assurant le transport de trous vers l'anode et des électrons vers la cathode. Selon une possibilité de mise en oeuvre, les pistes favorisant la conduction de trous et les pistes favorisant la conduction des électrons sont disposées sous forme de peignes interdigités. Avec un tel agencement, on améliore davantage la collecte et le transport de porteurs vers les électrodes, tout en limitant l'encombrement. La première électrode peut jouer le rôle d'anode et la deuxième électrode jouer le rôle de cathode. Afin de favoriser la collecte de trous, le ou les premiers éléments favorisant la conduction de trous peuvent être alors disposés plus prêt de l'anode que de la cathode. Selon une possibilité de mise en oeuvre, le ou les éléments favorisant la conduction de trous peuvent être disposés à une distance d1 de l'anode et à une distance Al de la cathode, avec d1/01 L'épaisseur des éléments vue par un rayonnement lumineux peut être prévue inférieure ou égale à 100 nanomètres et avantageusement inférieure ou égale à 20 nanomètres. On limite également de cette manière les phénomènes de réflexions parasites. Selon une possibilité de mise en oeuvre, lesdits éléments peuvent être à base d'un matériau ambipolaire. Selon une possibilité de mise en oeuvre, lesdits éléments peuvent être à base d'un matériau ambipolaire ou semi-conducteur prévu de sorte que la mobilité des porteurs de charges dans ce matériau est supérieure, en particulier au moins 2 fois supérieure, à la mobilité des porteurs de charge dans le matériau de la zone active dans lequel lesdits éléments sont disposés. 6 Selon une autre possibilité de mise en oeuvre, lesdits éléments peuvent être à base d'un matériau polymère conducteur. Selon une autre possibilité de mise en oeuvre, lesdits éléments peuvent être à base d'un métal recouvert d'une couche adaptée pour modifier le travail de sortie dudit métal, telle qu'une couche SAM (SAM pour « self assembled monolayer »). Selon une possibilité de mise en oeuvre de la diode, parmi lesdits éléments peu(ven)t figurer un ou plusieurs premier(s) élément(s) à base d'un matériau conducteur de type P, choisi parmi les matériaux suivants : Au, ITO, Cu, Ni, Ag, Pd, PEDOT:PSS. Selon une possibilité de mise en oeuvre de la diode, parmi lesdits éléments peu(ven)t figurer un ou plusieurs deuxième(s) élément(s) à base d'un matériau conducteur de type N, choisi parmi les matériaux suivants : Ca, Al. Selon une possibilité de mise en oeuvre de 20 la diode, parmi lesdits éléments peuvent également figurer . - un ou plusieurs premier(s) élément(s) à base d'un métal recouvert d'une couche SAM de type P telle qu'une couche de PFBT ou pentafluorobenzenethiol, 25 et/ou, - un ou plusieurs premier(s) élément(s) à base d'un métal recouvert d'une couche SAM de type N telle qu'une couche de 4MTP ou méthoxythiolphenol. Selon une possibilité de mise en oeuvre de 30 la zone active, cette dernière peut être formée d'une première région à base dudit premier matériau polymère 7 et d'une deuxième région accolée à la première région et à base dudit deuxième matériau polymère, au moins un desdits éléments étant à base d'une zone de métal traversant la première région et la deuxième région, la zone de métal étant recouverte dans ladite première région d'une couche adaptée pour augmenter le travail de sortie dudit métal, la zone de métal étant recouverte en outre dans ladite deuxième région d'une couche adaptée pour diminuer le travail de sortie dudit métal. Selon une possibilité de mise en oeuvre, la zone active du composant est formée d'un mélange d'un premier matériau polymère semi-conducteur donneur d'électrons et d'un deuxième matériau polymère semi- conducteur accepteur d'électrons. Selon une mise en oeuvre particulière de la diode, la zone active peut être avantageusement formée d'un mélange de PCBM et de P3HT, tandis que parmi lesdits éléments figurent des premiers éléments à base d'Au recouverts d'une couche SAM à base de P3HT, figurent des deuxièmes éléments à base d'Au recouverts d'une couche de 4 MTP. Selon un aspect de cette mise en oeuvre particulière, la surface externe totale des éléments susceptible d'être vue par un rayonnement lumineux peut être de l'ordre de 20 % de la surface externe de la zone active vue par ce même rayonnement. La présente invention prévoit également un dispositif microélectronique comprenant au moins une diode telle que définie plus haut dans laquelle lesdits éléments conducteurs sont connectés à une charge 8 extérieure. Cette charge extérieure peut être sous forme d'au moins un condensateur ou de moyens formant un accumulateur, que l'on recharge par le biais d'un courant généré par la diode et circulant au niveau desdits éléments conducteurs ou semi-conducteurs. BRÈVE DESCRIPTION DES DESSINS La présente invention sera mieux comprise à la lecture de la description d'exemples de réalisation donnés, à titre purement indicatif et nullement limitatif, en faisant référence aux dessins annexés sur lesquels : - les figures 1A, 1B illustrent un dispositif de photodiode suivant l'art antérieur, - les figures 2A-2B illustrent un exemple de photodiode suivant l'invention, avec une zone active à base de polymères et dans laquelle des éléments permettent de faciliter la collecte et le transport des porteurs de charges dans cette zone active, - la figure 3 illustre une variante de mise en oeuvre de photodiode suivant l'invention, dans laquelle des éléments permettant de faciliter la mobilité des porteurs de charges sont disposés dans la zone active et ont une forme en - la figure 4 illustre une autre variante de mise en oeuvre de photodiode suivant l'invention, comportant une zone active avec une alternance d'éléments permettant de faciliter la mobilité des électrons et d'éléments permettant de faciliter la mobilité des trous, - la figure 5 illustre une autre variante de mise en oeuvre de photodiode suivant l'invention, 9 dans laquelle la zone active comporte des éléments permettant de faciliter la collecte et le transport de trous et des éléments permettant de faciliter la collecte et le transport d'électrons, ont une forme de peignes interdigités, - la figure 6 illustre une variante d'agencement des éléments en forme de peigne de la figure 5, - la figure 7 illustre une réalisation particulière d'éléments traversant la zone active d'une photodiode suivant l'invention et prévus pour améliorer la mobilité des porteurs de charges dans cette dernière, - la figure 8 illustre une réalisation en 15 un empilement de couches d'une photodiode organique suivant l'invention, - la figure 9 illustre un dispositif dans lequel une photodiode mise en oeuvre suivant l'invention dotée de pistes conductrices disposées dans la zone 20 active et favorisant le transport de charges dans cette dernière, permet d'injecter un courant de charge à un dispositif externe connecté auxdites pistes conductrices ou semi-conductrices, Des parties identiques, similaires ou 25 équivalentes des différentes figures portent les mêmes références numériques de façon à faciliter le passage d'une figure à l'autre. Les différentes parties représentées sur les figures ne le sont pas nécessairement selon une 30 échelle uniforme, pour rendre les figures plus lisibles. 10 EXPOSÉ DÉTAILLÉ DE MODES DE RÉALISATION PARTICULIERS Un exemple de diode suivant l'invention, va à présent être donné en liaison avec les figures 2A-2B et 3. Cette diode peut être une photodiode comportant une zone 102 dite « zone active » de conversion de photons en excitons, et qui est située entre des électrodes 104 et 106, une première électrode 104 étant destinée à jouer le rôle d'anode, et la deuxième électrode 106 étant destinée à jouer le rôle de cathode. La cathode 106 peut être par exemple à base d'Al, ou d'Au, ou d'un alliage d'Au et de Ti, ou d'Indium, ou d'un alliage à base de calcium et d'argent, ou d'un composé de 2,9-dimethyl-4,7-diphenyl-1,10-phenanthroline communément appelé BCP et d'argent. L'anode 104 peut être par exemple à base de Mn, ou de Cr, ou d' Ar, ou d'Indium, ou d'un alliage calcium argent, ou d'un alliage d'or et de Platine, ou d'ITO (ITO pour « Indium tin oxide »). La zone active 102 est, quant à elle, formée d'un matériau 103 à base de polymère(s) semi-conducteur (s) . Selon une possibilité, le matériau 103 de la zone active 102 peut être formé d'un mélange de polymères comportant au moins un polymère accepteur d'électrons, et au moins un polymère donneur d'électrons (figure 2A). Selon une autre possibilité (figure 2B), le matériau 103 peut être formé d'une première région 102a formée d'au moins un polymère accepteur d'électrons, et 11 d'une deuxième région 102b, accolée à la première région 102a, et qui est à base d'au moins un polymère donneur d'électrons. Le matériau polymère 103 peut être un mélange d'un polymère de type P tel que par exemple du poly (3-hexylthiophène) ou poly(3-hexylthiophène-2,5-diyl) et communément appelé « P3HT », et d'un polymère de type N tel que par exemple du [6,6]-phényl-Cn-butanoate de méthyle et communément appelé « PCBM ». Entre les électrodes 104 et 106, des éléments 111, 113 conducteurs ou semi-conducteurs sont prévus dans le matériau 103 de la zone active 102, afin d'améliorer la collecte et la circulation des porteurs de charge. Les éléments 111, 113 sont prévus en particulier avec un matériau permettant d'améliorer le transport des porteurs de charge dans la zone active et à destination de leurs électrodes 104, 106 respectives. Ces éléments 111, 113 s'étendent dans le matériau 103 de la zone active 102 et peuvent être prévus sous forme de pistes ou de barreaux avec une forme allongée ou oblongue. On améliore ainsi également la collecte des porteurs de charge dans la zone active et à destination de leurs électrodes 104, 106 respectives. Un premier élément 111 à base d'un premier matériau 112 favorisant la conduction des trous traverse une partie de la zone active 102 et s'étend dans le sens de sa longueur L1 (définie dans une direction parallèle au vecteur i du repère orthogonal [0; i ; j ; k ] donné sur la figure 2A) entre les électrodes 12 104 et 106. Le premier élément 111 permet de mettre en oeuvre une collecte plus rapide et plus efficace des trous qu'avec une zone active uniquement à base de matériau 103 et mise en oeuvre suivant l'art antérieur. Un deuxième élément 113 à base d'un deuxième matériau 114 favorisant la conduction des électrons traverse une partie de la zone active 102 et s'étend dans le sens de sa longueur L2 (définie dans une direction parallèle au vecteur i du repère orthogonal [0;1' ;j ; k] donné sur la figure 2A) entre les électrodes 104 et 106. Le deuxième élément 113 permet de mettre en oeuvre une collecte plus rapide et plus efficace des électrons qu'avec une zone active uniquement à base de matériau 103 et mise en oeuvre suivant l'art antérieur. Le premier élément 111 et le deuxième élément 113 peuvent être sous forme de zones allongées ou de pistes ou de barreaux, de longueurs respectives L1 et L2 comprises entre 10 nanomètres et 100 micromètres. Dans l'exemple de la figure 2A, le premier élément 111 et le deuxième élément 113 s'étendent dans une direction réalisant un angle non-nul, en particulier de 90° avec les électrodes 104 et 106. Le premier élément 111 comporte une extrémité 111a ou une zone située à proximité de l'anode 104 et espacée par exemple de l'anode d'une distance d1 (définie dans une direction parallèle au vecteur i du repère orthogonal [O;i;j;k]) qui peut être comprise par exemple entre plusieurs nanomètres et 10 micromètres. 13 Le premier élément 111 favorisant la conduction des trous est agencé de sorte à être davantage éloigné de la cathode 106 qu'il ne l'est de l'anode 104. Le premier élément 111 peut être éloigné de la cathode 104 d'une distance Al comprise par exemple entre 1 micromètre et 100 micromètres. Selon une possibilité de mise en oeuvre, le premier élément 111 peut être éloigné de la cathode 104 d'une distance Al d'au moins dix fois la distance dlr d1 étant par exemple égal à 1 }gym et Al égal à 10 }gym, ou d1 égal à 2 }gym et Al égal à 20 }gym. Le deuxième élément 113 comporte quant à lui une extrémité ou une zone située à proximité de la cathode 106 et espacée par exemple de la cathode 106 d'une distance d2 (définie dans une direction parallèle au vecteur i du repère orthogonal [0; i ; j ; k ] ) qui peut être comprise par exemple entre plusieurs nanomètres et 10 micromètres. Le deuxième élément 113 favorisant la conduction des électrons est agencé de manière à être davantage éloigné de l'anode 104 que de la cathode 106. Le deuxième élément 113 peut être situé à une distance 02 de l'anode 104 comprise par exemple entre 1 micromètre et 100 micromètres. Selon une possibilité de mise en oeuvre, le deuxième élément 113 peut être éloigné de l'anode 104 d'une distance 02 d'au moins 10 fois der d2 étant par exemple égal à 1 }gym et 02 égal à 10 }gym, ou d2 étant égal à 2 }gym tandis que 02 est égal à 20 }gym. Le premier élément 111 n'est ni en contact avec l'électrode 104 ni en contact avec l'électrode 14 106. De même, le deuxième élément 113 n'est en contact avec aucune des électrodes 104, 106. Afin de minimiser les phénomènes de réflexions, le premier élément 111 et le deuxième élément 113 peuvent être prévus avec une épaisseur mince vue par un rayonnement lumineux susceptible de pénétrer dans la zone active, inférieure ou égale à 100 nanomètres et avantageusement inférieure ou égale à 20 nanomètres. Dans cet exemple, l'épaisseur est une dimension différente de la dimension L1 et est mesurée dans une direction orthogonale au vecteur i, lorsqu'un rayonnement est prévu pour pénétrer à travers une face de la zone active 102 parallèle au plan [0;i;k], et/ou lorsqu'un rayonnement est prévu pour pénétrer à travers 15 une face de la zone active 102 parallèle au plan [0; i;k])- Pour minimiser les phénomènes de réflexions, le premier élément 111 et le deuxième élément 113 peuvent être également prévus avec une 20 surface susceptible d'être exposée à un rayonnement lumineux, au moins 10 fois inférieure à la surface de la zone active susceptible d'être exposée à ce rayonnement lumineux. Le matériau 112 favorisant la conduction 25 des trous peut être choisi de manière à avoir une conductivité 61 supérieure à la conductivité 6' par trous du ou des matériaux 103 de la zone active. La conductivité 61 du matériau 112 peut être avantageusement telle que 61 ? 2*6'. 30 Selon une possibilité de mise en oeuvre, le matériau 112 favorisant la conduction des trous peut 15 être un matériau semi-conducteur de type P, par exemple tel que du 6,13-bis(triisopropylsilylethynyl) TIPS pentacene, choisi de sorte que la mobilité pi des trous dans ce matériau 112 est au moins 2 fois supérieure à la mobilité des trous dans le matériau 103 du reste de la zone active 102. Le matériau 112 favorisant la conduction des trous peut être par exemple à base d'un matériau métallique tel que de l'Au, du Ni, du Pt, ou de l'ITO (ITO pour « Indium Tin Oxide », ou oxyde d'indium dopé à l'étain) ou d'un semi-conducteur de type P tel que par exemple du Si dopé P. Le matériau 112 peut être également un matériau ambipolaire tel que du Si dopé N et P. Le matériau 112 peut être également un métal tel que par exemple de l'Au recouvert d'une couche SAM (SAM pour « self assembled monolayer »), prévue pour augmenter le travail de sortie dudit métal pour les trous, et qui peut être à base d'un polymère tel que du PFBT ou pentafluorobenzenethiol. Le matériau 112 peut être également un polymère donneur d'électrons tel que du PEDOT poly(3,4-éthylènedioxythiophène). Le matériau 114 favorisant la conduction des électrons peut, quant à lui, être choisi de manière à avoir une conductivité 62 supérieure à la conductivité 6 par électrons du matériau 103 de la zone active 102. La conductivité 62 du matériau 114 favorisant la conduction des électrons peut être avantageusement telle que 62 ? 2*6. 16 Selon une possibilité de mise en oeuvre, le matériau 114 favorisant la conduction des électrons peut être un matériau semi-conducteur de type N, par exemple tel que du diimide perylidène, ou ambipolaire tel que du Si dopé N et P, choisi de sorte que la mobilité P2 des électrons dans ce matériau 114 est au moins 2 fois supérieure à la mobilité des électrons dans le matériau 103 du reste de la zone active. Le matériau 114 favorisant la conduction des électrons peut être par exemple à base d'un matériau métallique tel que de l'Al, du Cu, de l'ITO (ITO pour « Indium tin oxide »), ou d'un semi-conducteur de type N tel que par exemple du Si dopé N. Le matériau 114 peut être également à base d'un métal tel que par exemple de l'Au qui peut être recouvert d'une couche SAM (SAM pour « self assembled monolayer ») prévue pour diminuer le travail de sortie du métal, et par exemple à base de 4 MTP ou 4-methylthiophenol. Selon une autre possibilité, le matériau 114 peut être également à base d'un matériau Ambipolaire tel que par exemple du Si dopé N et P ou être à base d'un polymère accepteur d'électrons tel que du PSS poly(styrène sulfonate). Selon une variante illustrée sur la figure 2B, la zone active 202 à base de polymère peut être formée d'une première région 202a à base d'un polymère donneur d'électrons accolée à une deuxième région 202b à base d'un polymère accepteur d'électrons. Lorsque des photons sont absorbés par la couche active 202, des excitons ou paires électrons- 25 30 17 trous sont généré(e)s puis dissocié(e)s. Le premier élément 111 permet de favoriser la conduction des trous vers l'anode 104, tandis que le deuxième élément 113 favorise la conduction des électrons vers la cathode 106. Un autre exemple de photodiode organique mise en oeuvre suivant l'invention est donné sur la figure 3. Dans cet exemple, un premier élément 211 en forme d'un peigne à deux branches ou d'un `U' et à base du matériau 112 favorisant la conduction des trous est située dans la zone active 102 entre les électrodes 104 et 106, tandis qu'un deuxième élément 213 en forme de `U' et à base d'un matériau 114 favorisant la conduction des électrons traverse également une partie de la zone active 102 entre les électrodes 104 et 106. Le premier élément 211 comporte une zone 211a sous forme d'une piste située à proximité de l'anode 104 et s'étendant le long l'anode 104, et d'autres pistes 221b, 211c s'étendant en direction de la cathode 104. Le deuxième élément 213 comporte une zone 213a sous forme d'une piste située à proximité de l'anode 104 s'étendant le long de la cathode 106, et d'autres pistes 213b, 213c s'étendant en direction de l'anode 106. L'agencement du premier élément 211 par rapport au deuxième élément 213 peut être tel qu'une piste 211b de ce dernier est disposée entre les pistes 213b, 213c du deuxième élément 213 qui s'étendent entre les électrodes, une piste 213a du deuxième élément 213 étant disposée entre les pistes 211b, 211c du premier 18 élément 211 qui s'étendent entre les électrodes 104 et 106. La zone active 102 comporte ainsi une alternance de pistes favorisant la conduction de trous et de pistes favorisant la conduction des électrons. Un tel agencement permet de favoriser le transport des porteurs de charge tout en ayant un encombrement réduit. Afin d'améliorer la collecte des charges, on peut augmenter le nombre d'éléments 211 et 213 dans le volume de la couche active 102. Sur la photodiode représentée sur la figure 4, la couche active 102 de matériau polymère comporte davantage d'éléments 211, 213 que sur le dispositif de la figure 3, et en particulier deux éléments 211 en forme de U et favorisant le transport des électrons, ainsi que deux autres éléments en forme de U favorisant le transport des trous. Sur l'exemple de la figure 5, la photodiode comporte, dans le matériau de sa zone active 102, un premier élément 311 favorisant la conduction des trous et formé de pistes conductrices agencées en un premier peigne, ainsi qu'un deuxième élément 313 favorisant la conduction des électrons, et formé de pistes conductrices agencées en un deuxième peigne. Le premier élément 311 comporte une piste longiligne 311a disposée à proximité et parallèlement à l'anode 104, et reliée à d'autres pistes 311b, 311c, 311d, 311e s'étendant en direction de la cathode 106, orthogonalement aux électrodes 104, 106. 19 Le deuxième élément 313 comporte une piste longiligne 313a disposée à proximité et parallèlement à la cathode 106, et reliée à d'autres pistes 313b, 313c, 313d, 313e s'étendant en direction de l'anode 106, orthogonalement aux électrodes 104, 106. Le premier et le deuxième peignes sont interdigités, de sorte que des pistes 313b, 313c, 313d du deuxième élément 313 sont endentées entre des pistes du premier élément 311. La figure 6 illustre une variante d'agencement, qui diffère de celui de la figure 5 de par l'orientation des éléments 311 et 313 sous forme de peigne. Le premier élément 311 formant le premier peigne comporte une piste formant une dent de peigne s'étendant à proximité et parallèlement à l'anode 104, tandis que le deuxième élément 313 formant le deuxième peigne comporte une piste formant une dent de peigne s'étendant à proximité et parallèlement à la cathode 106. La figure 7 illustre un autre exemple de dispositif microélectronique suivant l'invention, comprenant une zone active 202 du type de celle du dispositif de la figure 3, située entre deux électrodes (non représentées) formée d'une première région 202a à base d'un polymère donneur d'électrons accolée à une deuxième région 202b à base d'un polymère accepteur d'électrons. Des éléments 411 sont prévus dans la zone active 202 pour favoriser la collecte de porteurs de charge. Ces éléments 411 traversent la première région 20 202a et la deuxième région 202b et sont formés d'une zone de métal 412a recouverte dans ladite première région 202a d'une couche 412b adaptée pour augmenter le travail de sortie dudit métal pour les trous, la zone de métal 412a étant recouverte en outre dans ladite deuxième région 202b d'une autre couche 412c adaptée pour diminuer le travail de sortie dudit métal. Les couches 412b, 412c peuvent être des couches de type SAM (SAM pour « self assembled monolayer ») la couche 412b peut être par exemple à base de perfluorobenzenethiol, tandis que la couche 412c peut être par exemple à base de 4-méthylthiophénol formée sur de l'Au. Un exemple de réalisation en un empilement de couches d'une photodiode suivant l'invention est donné sur la figure 8. Sur un substrat 500 qui peut être rigide et par exemple en verre, ou flexible et par exemple à base de polymère, on forme une première couche 501, par exemple à base d'ITO, destinée à former une anode 502 transparente. Puis, une autre couche 503 destinée à améliorer l'injection dans l'anode, par exemple à base de PEDOT-PSS et d'épaisseur par exemple de l'ordre de 50 nm, est formée sur la première couche 501. On forme ensuite une couche active 502 qui peut être par exemple à base d'un mélange de PZZ et de PCBM dans un solvant. La couche active 502 peut être formée en plusieurs dépôts, par exemple par jet d'encre, ou dépôt à la tournette (« spin coating » selon la terminologie anglo-saxonne), ou dépôt communément appelé de type « doctor blading ». 21 Un premier dépôt de matériau actif peut être effectué sur la couche 503. Puis, un ou plusieurs éléments conducteurs ou semi-conducteurs 511 favorisant la conduction de trous dans le matériau actif sont formés. On effectue ensuite un deuxième dépôt de matériau actif, puis on réalise un ou plusieurs éléments conducteurs ou semi-conducteurs 513 favorisant la conduction d'électrons sur les couches déjà déposées de matériau actif. On effectue ensuite un autre dépôt de matériau actif pour recouvrir les éléments 513. Ensuite, on forme une couche 506 destinée à former une cathode. La couche 506 peut être par exemple à base d'aluminium et d'épaisseur de l'ordre de 200 nm. Le dispositif suivant l'invention peut être appliqué à une recharge d'un dispositif extérieur, par exemple un condensateur ou un accumulateur. Sur l'exemple de la figure 9, la structure décrite précédemment en liaison avec la figure 5 est utilisée par exemple pour recharger un accumulateur. Un premier élément 311 favorisant la conduction des trous et formé de pistes conductrices agencées en un premier peigne, est connecté à une première électrode de moyens 400 formant une charge, tandis qu'un deuxième élément 313 favorisant la conduction des électrons, et de pistes conductrices agencées en un deuxième peigne est connecté à une deuxième électrode des moyens 400. Dans cette configuration, les électrodes 104 et 106 de la photodiode son laissées flottantes et ne sont pas connectées à un autre dispositif. 22 La photodiode est placée sous un éclairement prévu de manière à créer des charges destinées à circuler jusqu'aux moyens 400. Les moyens 400 peuvent être par exemple sous forme d'au moins un condensateur ou d'au moins un accumulateur que l'on vient recharger à l'aide d'un courant généré dans la zone active et circulant dans les éléments 311, 31310 REVENDICATIONS1. Diode comprenant une zone active (102, 202) située entre une première électrode (104) et une deuxième électrode (106), la zone active étant formée d'au moins un matériau polymère semi-conducteur, la diode étant caractérisée en ce que la zone active comporte en outre un ou plusieurs éléments conducteurs ou semi-conducteurs s'étendant entre les électrodes (111, 113, 211, 213, 311, 313) dans ledit premier matériau polymère semi-conducteur. 2. Diode selon la revendication 1, dans laquelle parmi lesdits éléments figure un ou plusieurs premier(s) élément(s) (111, 211, 311) à base d'un matériau favorisant la conduction de trous, et/ou un ou plusieurs deuxième(s) élément(s) (113, 213, 313) à base d'un matériau favorisant la conduction d'électrons. 3. Diode selon la revendication 1 ou 2, lesdits éléments étant à base d'un matériau présentant une meilleure conductivité que ledit au moins un matériau polymère semi-conducteur de la zone active. 4. Diode selon l'une des revendications 1 à 3, dans laquelle lesdits éléments sont à base d'un matériau dans lequel la mobilité des porteurs de charge est au moins deux fois supérieure à la mobilité des porteurs de charge dans ledit au moins un matériau polymère semi-conducteur de la zone active. 24 5. Diode selon l'une des revendications 1 à 3, dans laquelle au moins un desdits éléments (111, 113, 211, 213, 311, 313) est à base d'un matériau polymère conducteur. 6. Diode selon l'une des revendications 1 à 4, dans laquelle au moins un desdits éléments (111, 113, 211, 213, 311, 313) est à base d'un matériau ambipolaire. 10 7. Diode selon l'une des revendications 1 à 3, dans laquelle parmi lesdits éléments figurent : - un ou plusieurs premier(s) élément(s) à base d'un matériau conducteur de type P, choisi parmi 15 les matériaux suivants : Au, ITO, Cu, Ni, Ag, Pd, PDOT:PSS, - un ou plusieurs deuxième(s) élément(s) à base d'un matériau conducteur de type N, choisi parmi les matériaux suivants : Ca, Al. 8. Diode selon l'une des revendications 1 à 3, dans laquelle au moins un desdits éléments est à base d'un métal recouvert d'une couche adaptée pour modifier le travail de sortie dudit métal. 25 9. Diode selon la revendication 8, dans laquelle parmi lesdits éléments conducteurs ou semi-conducteurs peuvent également figurer : - un ou plusieurs premier(s) élément(s) à 30 base d'un métal recouvert d'une couche SAM de type P à base de PFBT ou pentafluorobenzenethiol, 20 25 et/ou, - un ou plusieurs premier(s) élément(s) à base d'un métal recouvert d'une couche SAM de type N à base de 4MTP ou méthoxythiolphenol 10. Diode selon la revendication 8 ou 9, dans laquelle ladite zone active est formée d'une première région (202a) à base dudit premier matériau polymère et d'une deuxième région (202b) accolée à la première région et à base dudit deuxième matériau polymère, au moins un desdits éléments étant à base d'une zone de métal traversant la première région et la deuxième région, la zone de métal étant recouverte dans ladite première région d'une première couche adaptée pour augmenter le travail de sortie dudit métal, la zone de métal étant recouverte en outre dans ladite deuxième région d'une autre couche adaptée pour diminuer le travail de sortie dudit métal. 11. Diode selon l'une des revendications 1 à 9, dans laquelle la zone active (102) est formée d'un mélange d'un premier matériau polymère et d'un deuxième matériau polymère. 12. Diode selon la revendication 11, dans laquelle la zone active (102) est formée d'un mélange de PCBM et de P3HT. 13. Diode selon l'une des revendications 1 30 à 12, dans laquelle les éléments (111, 211, 311, 113, 213, 313) sont formés d'un ensemble de pistes (211b, 26 211c, 213b, 213c, 311b, 311c, 311d, 311e, 313b, 313c, 313d, 313e), l'agencement desdits éléments dans la zone active (102) formant une alternance de pistes favorisant la conduction de trous et de pistes favorisant la conduction des électrons. 14. Diode selon la revendication 13, dans laquelle les pistes (313b, 313c, 313d, 313e) favorisant la conduction des électrons et les pistes (311b, 311c, 311d, 311e) favorisant la conduction des trous sont disposées sous forme de peignes interdigités. 15. Diode selon l'une des revendications 1 à 14, dans laquelle la première électrode joue le rôle d'anode et la deuxième électrode joue le rôle de cathode, le ou les éléments (111) favorisant la conduction de trous étant disposés plus prêt de la cathode que de l'anode, les éléments (113) favorisant la conduction des électrons étant disposés plus prêt de l'anode que de la cathode. 16. Diode selon la revendication 15, le ou les éléments (111) favorisant la conduction de trous étant disposés à une distance d1 de la cathode et d'une distance Al de l'anode, avec d1/01 17. Diode selon l'une des revendications 1 à 16, dans lequel lesdits éléments (111, 113) conducteurs 27 ou semi-conducteurs ont une surface totale susceptible d'être vue par un rayonnement lumineux au moins 10 fois inférieure à la surface de la zone active vue par ce même rayonnement lumineux. 18. Diode selon l'une des revendications 1 à 17, dans lequel lesdits éléments (111, 113) conducteurs ou semi-conducteurs ont une épaisseur inférieure à 100 nanomètres. 10 19 Dispositif microélectronique comprenant au moins une diode selon l'une des revendications 1 à 18, lesdits éléments conducteurs (111, 113) étant connectés à une charge telle qu'un accumulateur ou un 15 condensateur. 20